FR 2512078 A3 19830304 FR 8214738 A 19820827 La présente invention se rapporte. à un procédé pour la réalisation d'un fil composite matière synthétique et présentant une très grande élasticité. Il est connu de réaliser des fils textiles élastiques texturés en torsadant passagèrement des fils synthétiques thermoplastiques composés de plusieurs filaments au moyen d'un dispositif à fausse torsion et en fixant les fils torsadés par traitement thermique. On connaît également des procédés suivant lesquels un fil à plusieurs filaments et un fil à filament unique, qui, après avoir été doublés, sont torsadés ensemble et passagèrement à l'aide d'un dispositif à fausse torsion et qui sont ensuite fixés thermiquement à l'état torsadé (brevets FR 1 107 403 et 1 463 233). Ces procédés ont pour but de réaliser des fils composites qui présentent, en plus d'une grande élasticité, un aspect ouaté ainsi qu'un toucher agréable et une bonne aptitude à la teinture.Etant donné que les deux composantes sont seulement doublées, les fils de ce type présentent l'inconvénient qu'ils provoquent lors de leur utilisation, notamment lors d'un tricotage, des gauchissements et de faux vanisages qui créent des irrégularités dans le tricot réalisé. Les fils de ce type ne peuvent également pas être utilisés pour le tissage. La présente invention a pour objet de créer un procédé pour la réalisation d'un fil composite dont l'élasticité est nettement supérieure à celle de fils à plusieurs filaments simples et texturés et qui présente de bonnes aptitudes à des traitements ultérieurs. Les problèmes exposés ci-dessus sont résolus conformément à l'invention par un procédé qui est caractérisé en ce qu'au moins un fil à plusieurs filaments et au moins un fil à filament unique sont, tout d'abord, réunis pour former un fil retors et sont ensuite soumis à une fausse torsion. Selon une forme de réalisation préférée, un fil à plusieurs filaments et un fil à filament unique sont réunis pour former un fil retors double présentant, par exemple,100 à 300 torsions par mètre et les fils sont ensuite soumis à une fausse torsion dans le sens contraire à la torsion du fil retors. Par rapport à l'état de la technique antérieur, le procédé suivant l'invention présente l'avantage surprenant que les propriétés élastiques. et l'aptitude aux traitements ultérieurs du fil composite obtenu se trouvent sensiblement améliorées grâce au retordage des composantes avant l'application de la fausse torsion. En tant que fibres synthétiques on utilise notamment le polyamide 6,6 (polyhexaméthylèneadipamide) et les polyesters d'un diol avec de l'acide téréphtalique, par exemple le téréphtalate de polyéthylène glycol. Le procédé de l'invention est expliqué en détail ci-après en référence à plusieurs exemples de réalisation. Dans ces exemples les caractéristiques élastiques des fils composites suivant l'invention sont mises en évidence par la contraction des ondulations (KK) et l'allongement élastique (EP). Pour déterminer la contraction des ondulations, à chaque fois trois écheveaux de fil formés par huit spires de 1 m de circonférence chacune sont plongés, à l'état non tendu, dans de lteaú chaude dans laquelle les ondulations se développent pleinement. Les écheveaux mouillés sont ensuite suspendus à un dispositif de mesure, chargés de poids de 0,18 g/dtex et la mesure de l'allongement est effectuée sous cette charge. Après avoir retiré les poids et séché les écheveaux, ceux-ci sont mesurés de nouveau sous une charge de 0,0018 g/dtex. A partir des valeurs ainsi-mesurées la contraction des ondulations est déterminée à l'aide de l'équation suivante KK (%) = 100 - A b . 100 a a = a1 + a2 + a3 = somme des mesures individuelles sous 0,18 g/dtex. t b = b1 + b2 + b3 = somme des mesures individuelles sous 0,0018 g/dtex. L'allongement élastique constitue une mesure complémentaire à celle de la contraction des ondulations. Pour déterminer cette valeur les écheveaux sont soumis, après avoir été chargés par les poids de 0,0018 g/dtex à une charge de 0,018 g/dtex pendant une minute et la longueur (c) est mesurée sous cette charge. A partir des valeurs ainsi obtenues, l'allongement élastique est déterminé par l'équation suivante EP % = 100 - ic . 100 C = = c1 + c2 + C3 = somme des mesures individuelles sous 0,018 g/dtex. Des fils à plusieurs filaments présentant des titres compris entre dtex 33f10 et 110f34 et des fils à filament unique présentant des titres compris entre dtex lîfi et 33f1 conviennent particulièrement bien à la mise en oeuvre du procédé. Exemple 1 Un fil à plusieurs filaments en polyamide 6,6 et d'un titre de dtex 44f13 et un monofilament en polyamide 6,6 et d'un titre de dtex 17f1 sont réunis pour former un fil retors double de 150 t/mZ (torsions par mètre dans le sens Z) et ils sont ensuite torsadés passagèrement à 3 950 t/mS au moyen d'un dispositif à fausse torsion pour être chauffés à cet état à 2250C pendant 0,6 secondes. On obtient alors un fil composite présentant une contraction des ondulations (KK) de 72 % et un allongement élastique (EP) de 23 % et qui conviennent particulièrement bien à la fabrication de bas à varices et de la partie supérieure de collants. Un fil à plusieurs filaments à fausse torsion et texturé, réalisé dans la même matière et d'un titre de 78f17, ne présente en comparaison qu'une KK de seulement 65 % et un EP de 17 8. Exemple 2 Un fil à plusiéurs filaments en polyamide 6,6 et d'un titre de dtex 78f17 et un monofilament en polyamide 6,6 et d'un titre de dtex 22fui sont réunis pour former un fil retors double de 150 t/mZ. Les fils sont ensuite torsadés passagèrement à 3 150 t/mS à l'aide d'un dispositif à fausse torsion et ils sont chauffés à cet état à 2350C pendant 0,6 secondes. On obtî'ent.alars un fil composite qui présente une KK de 74 % et un EP de 21 % et qui peut être utilisé particulièrement pour la fabrication de maillots de bain et de sport ainsi que de bandes élastiques. Un fil à plusieurs filaments texturé et à fausse torsion,réalisé dans la même matière et d'un titre de dtex 110f34, ne présente, en comparaison, qu'une KK de 54 % et qu'un EP de 12 %. Exemple 3 Un fil à plusieurs filaments en polyamide 6,6 et d'un titre de dtex 110f34 et un monofilament en polyamide 6,6 et d'un titre de dtex 33f1 sont réunis pour former un fil retors double de 300 t/mS. Les fils sont ensuite torsadés temporairement à 2 950 t/mZ au moyen d'un dispositif à fausse torsion pour être chauffés à cet état à 2400C pendant 0,8 secondes. On obtient ainsi un fil composite présentant une KK de 60 % et un EP de 19 % et qui convient particulièrement bien à la réalisation de survêtements de sport et de tissus pour des vêtement de sport. Exemple 4 Un fil à plusieurs filaments en téréphtalate de polyéthylène glycol et d'un titre de dtex 78f24 et un monofilament réalisé dans la même matière,et présentant un titre de dtex 25f1, sont réunis pour former un fil retors double de 150 t/mZ. Les fils sont ensuite torsadés passagèrement à 3 200 t/mS à l'aide d'un dispositif à fausse torsion et ils sont chauffés à cet état à 2350C pendant 0,6 seconde On obtient alors un fil composite extrêmement élastique qui peut être utilisé notamment pour la fabrication de maillots de bain et de sport ainsi que de bandages élastiques. Exemple 5 Deux fils à plusieurs filaments en téréphtalate de polyéthylène glycol et présentant chacun un titre de dtex 72f33 et un monofilament en polyamide 6,6-et d'un titre de dtex 22f1 sont retordus les uns avec les autres. Les fils sont ensuite torsadés passagèrement à 2 800 t/m à l'aide d'un dispositif à fausse torsion pour être chauffés à cet état à 2250C pendant 0,6 seconde. On obtient alors un fil composite qui convient notamment à des tissus pour des vêtements de sport. REVENDICATIONS 1 - Procédé pour la réalisation d'un fil composite en matière synthétique et présentant une- très grande. élasticité en torsadant fortement et passagèrement des fils à plusieurs filaments avec des monofilaments au moyen d'un dispositif à fausse torsion et en les fixant thermiquement à l'état torsadé, caractérisé en ce qu'au moins un fil à plusieurs filaments et au moins un fil à filament unique sont, tout d'abord, réunis pour former un fil retors et sont ensutie soumis à une fausse torsion. 2 - Procédé suivant la revendication 1, caractérisé en ce qu'à chaque fois un fil à~plusieurs filaments et un monofilament sont réunis pour former un fil retors double et en ce qu'on imprime aux fils une fausse torsion dans le sens contraire à celui de la torsion du fil retors. 3 - Procédé suivant la revendication 2, caractérisé en ce que le fil retors double présente des torsions comprises entre 100 et 300 par mètre. 4 - Procédé suivant la revendication 1, caractérisé en ce que les fils à plusieurs filaments et les monofilaments sont en polyamide 6,6. 5 - Procédé suivant la revendication 1, caractérisé en ce que les fils à plusieurs filaments et les monofilaments sont en polyester d'un diol avec de l'acide téréphtalique.